(57)【要約】【課題】本発明は、印刷物またはラミネートされた積層体などから効率的かつ簡便に、積層体を構成したプラスチック基材をリサイクル基材として得る、リサイクル基材製造方法を提供することを目的とする。【解決手段】積層体を塩基性水溶液に浸漬する工程を含むリサイクル基材製造方法であって、前記積層体は、プラスチック基材１と、アルミニウム、酸化アルミニウムおよびシリカからなる群より選ばれる少なくとも一種を含有する脱離層（Ａ）と、印刷層（Ｂ）と、をこの順に有してなり、前記塩基性水溶液は、塩基性化合物を塩基性水溶液全体の０．５〜１０質量％含み、かつ浸漬時の塩基性水溶液の水温は３０〜１２０℃である、リサイクル基材製造方法。【選択図】なし【特許請求の範囲】
【請求項１】
積層体を塩基性水溶液に浸漬する工程を含むリサイクル基材製造方法であって、
前記積層体は、プラスチック基材１と、アルミニウム、酸化アルミニウムおよびシリカからなる群より選ばれる少なくとも一種を含有する脱離層（Ａ）と、印刷層（Ｂ）と、をこの順に有してなり、
前記塩基性水溶液は、塩基性化合物を塩基性水溶液全体の０．５〜１０質量％含み、かつ浸漬時の塩基性水溶液の水温は３０〜１２０℃である、リサイクル基材製造方法。
【請求項２】
積層体を塩基性水溶液に浸漬する工程を含むリサイクル基材製造方法であって、
前記積層体は、プラスチック基材１とプラスチック基材２との間に、アルミニウム、酸化アルミニウムおよびシリカからなる群より選ばれる少なくとも一種を含有する脱離層（Ａ）並びに、印刷層（Ｂ）および／または接着剤層（Ｃ）を有してなり、
前記塩基性水溶液は、塩基性化合物を塩基性水溶液全体の０．５〜１０質量％含み、かつ浸漬時の塩基性水溶液の水温は３０〜１２０℃である、リサイクル基材製造方法。
【請求項３】
脱離層（Ａ）は、プラスチック基材１および／またはプラスチック基材２に接触して配置されてなる、請求項１または２に記載のリサイクル基材製造方法。
【請求項４】
脱離層（Ａ）は、アルミニウム、酸化アルミニウムおよびシリカからなる群より選ばれる少なくとも一種の蒸着層を有してなる、請求項１〜３いずれかに記載のリサイクル基材製造方法。
【請求項５】
脱離層（Ａ）は、アルミニウム、酸化アルミニウムおよびシリカからなる群より選ばれる少なくとも一種並びに、バインダー樹脂を有してなる、請求項１〜３いずれかに記載のリサイクル基材製造方法。
【請求項６】
印刷層（Ｂ）は、ポリウレタン樹脂、塩化ビニル−酢酸ビニル共重合樹脂、ポリアミド樹脂アクリル樹脂、ポリエステル樹脂、ロジン樹脂およびセルロース樹脂からなる群より選ばれる少なくとも一種のバインダー樹脂を含有する、請求項１〜５いずれかに記載のリサイクル基材製造方法。
【発明の詳細な説明】
【技術分野】
【０００１】
本発明はリサイクル基材製造方法に関する。
【背景技術】
【０００２】
近年、プラスチックフィルムを原料とするパッケージ、プラスチックボトルその他のプラスチック製品は海洋にゴミとして廃棄・投棄され、環境汚染問題となっている。これらのプラスチック製品は海水中で分解されてサブミクロンサイズの破片（マイクロプラスチック）となり、海水中に浮遊する。当該プラスチックを魚類などの海洋生物が摂取すれば、生物体内中で濃縮される。そうすれば当該海洋生物を食料として摂取する海鳥や人間の健康にも影響することが懸念される。
なお、マイクロプラスチック表面には下記の様なラミネートされたパッケージの場合にはインキや接着剤、更にはコーティング層などに起因する有害物質等も付着しており、より環境保全の点から懸念されている。このような問題を改善するためにマイクロプラスチックを減らす様々な取り組みが始まっている。
【０００３】
上記プラスチック製品としてはプラスチック基材を使用した食品包装パッケージなどが主として挙げられる。当該パッケージでは、フィルム基材としてポリエステル基材（ＰＥＴ）、ナイロン基材（ＮＹ）、ポリプロピレン基材（ＯＰＰ）など、種々のプラスチック基材が使用されている。これらはグラビアインキ、フレキソインキその他の印刷インキにより絵柄層が施され、更に接着剤等を介して熱溶融樹脂基材と貼り合わされ（ラミネート）積層体としたのちに、当該積層体をカットして熱融着されてパッケージとなる。パッケージ形態としては絵柄層がパッケージ最外層となる形態（表刷りという）および絵柄層が基材同士の中間層として存在する形態（ラミネートまたは裏刷りという）がある。
なお、表刷りとは、絵柄層上に基材などがラミネートされず、絵柄層がむき出しの状態である形態をいい、例えば、ラベルなどへの使用形態も表刷りに該当する。
【０００４】
上記マイクロプラスチックを削減する試みとしては、印刷物を含む積層体において不純物を除去してプラスチック基材をリサイクルする方法が検討されている。例えば、基材のリサイクル過程において不純物となる、パッケージ表面にある絵柄層（表刷りインキ層）をアルカリ水溶液で除去する試みが行われてきた。例えば引用文献１ではプラスチック基材上にアクリル系樹脂やスチレンマレイン酸系樹脂からなる下塗り層を設け、下塗り層上に配置された表刷り印刷層を、アルカリ水により除去する技術が開示されている。また、特許文献２では酸性基を有するポリウレタン樹脂やアクリル樹脂をバインダー樹脂とするインキを表刷り印刷し、同じくアルカリ水により当該印刷層を除去する技術が開示されている。しかしながら、これらはパッケージ外側の表刷りインキを除去するのみの技術であって、ラミネート積層体中のインキ層を除去し、基材同士を剥離させて当該基材をリサイクルできるまでには至っていない。
【０００５】
プラスチックリサイクルのために表刷りインキ層の除去に加え、ラミネート積層体における絵柄層を除去する技術は、プラスチックリサイクルを進めるうえで、環境保全のために産業上利用できる重要な技術となる。しかしリサイクル基材を得るためには絵柄層や接着剤層を効率よく除去しなければならす、更に、ラミネートされた積層体においてもリサイクル基材を得る手法が望まれるが、この両方を成しえた技術は未だ報告されていない。
【先行技術文献】
【特許文献】
【０００６】
【特許文献１】特開２００１−１３１４８４号公報
【特許文献２】特開平１１−２０９６７７号公報
【発明の概要】
【発明が解決しようとする課題】
【０００７】
本発明は、印刷物またはラミネートされた積層体などから効率的かつ簡便に、積層体を構成したプラスチック基材をリサイクル基材として得る、リサイクル基材製造方法を提供することを目的とする。
【課題を解決するための手段】
【０００８】
本発明者は本願課題に対して鋭意研究を重ねた結果、以下に記載のリサイクル基材製造方法を用いることで解決することを見出し、本発明を成すに至った。
【０００９】
すなわち本発明は、積層体を塩基性水溶液に浸漬する工程を含むリサイクル基材製造方法であって、
前記積層体は、プラスチック基材１と、アルミニウム、酸化アルミニウムおよびシリカからなる群より選ばれる少なくとも一種を含有する脱離層（Ａ）と、印刷層（Ｂ）と、をこの順に有してなり、
前記塩基性水溶液は、塩基性化合物を塩基性水溶液全体の０．５〜１０質量％含み、かつ浸漬時の塩基性水溶液の水温は３０〜１２０℃である、リサイクル基材製造方法に関する。
【００１０】
また、本発明は、積層体を塩基性水溶液に浸漬する工程を含むリサイクル基材製造方法であって、
前記積層体は、プラスチック基材１とプラスチック基材２との間に、アルミニウム、酸化アルミニウムおよびシリカからなる群より選ばれる少なくとも一種を含有する脱離層（Ａ）並びに、印刷層（Ｂ）および／または接着剤層（Ｃ）を有してなり、
前記塩基性水溶液は、塩基性化合物を塩基性水溶液全体の０．５〜１０質量％含み、かつ浸漬時の塩基性水溶液の水温は３０〜１２０℃である、リサイクル基材製造方法に関する。
【００１１】
また、本発明は、脱離層（Ａ）は、プラスチック基材１および／またはプラスチック基材２に接触して配置されてなる、上記リサイクル基材製造方法に関する。
【００１２】
また、本発明は、脱離層（Ａ）は、アルミニウム、酸化アルミニウムおよびシリカからなる群より選ばれる少なくとも一種の蒸着層を有してなる、上記リサイクル基材製造方法に関する。
【００１３】
また、本発明は、脱離層（Ａ）は、アルミニウム、酸化アルミニウムおよびシリカからなる群より選ばれる少なくとも一種並びに、バインダー樹脂を有してなる、上記リサイクル基材製造方法に関する。
【００１４】
また、本発明は、印刷層（Ｂ）は、ポリウレタン樹脂、塩化ビニル−酢酸ビニル共重合樹脂、ポリアミド樹脂アクリル樹脂、ポリエステル樹脂、ロジン樹脂およびセルロース樹脂からなる群より選ばれる少なくとも一種のバインダー樹脂を含有する、上記リサイクル基材製造方法に関する。
【発明の効果】
【００１５】
本発明により、印刷物またはラミネートされた積層体などから効率的かつ簡便に、積層体を構成したプラスチック基材をリサイクル基材として得る、リサイクル基材製造方法を提供することができた。
【発明を実施するための形態】
【００１６】
以下に本発明の実施の形態を詳細に説明するが、以下に記載する実施形態または要件の説明は、本発明の実施形態の一例であり、本発明はその要旨を超えない限りこれらの内容に限定されない。
【００１７】
以下の説明において、「脱離層（Ａ）」は、塩基性水溶液による溶解などで基材より脱離する層をいい、アルミニウム、酸化アルミニウムおよびシリカから選ばれる少なくとも一種を含有する。なお、実施形態として「脱離層（Ａ）」は、基材（基材１、基材２）と接触する形で配置される使用形態であることが好ましい。プラスチック基材のリサイクルを容易とするためである。
【００１８】
本発明における実施形態１は、
積層体を塩基性水溶液に浸漬する工程を含むリサイクル基材製造方法であって、
前記積層体は、プラスチック基材１と、アルミニウム、酸化アルミニウムおよびシリカからなる群より選ばれる少なくとも一種を含有する脱離層（Ａ）と、印刷層（Ｂ）と、をこの順に有してなり、
前記塩基性水溶液は、塩基性化合物を塩基性水溶液全体の０．５〜１０質量％含み、かつ浸漬時の塩基性水溶液の水温は３０〜１２０℃である、リサイクル基材製造方法である。
【００１９】
実施形態１において、「印刷層（Ｂ）」とは、「脱離層（Ａ）」上に印刷され、着色剤を含有する印刷インキを用いて絵柄などが形成された層をいい、「脱離層（Ａ）」と「印刷層（Ｂ）」は区別される。「脱離層（Ａ）」と「印刷層（Ｂ）」は接触した形で配置されることが好ましい。
【００２０】
本発明における実施形態２は、
積層体を塩基性水溶液に浸漬する工程を含むリサイクル基材製造方法であって、
前記積層体は、プラスチック基材１（基材１）とプラスチック基材２（基材２）の間に、アルミニウム、酸化アルミニウムおよびシリカからなる群より選ばれる少なくとも一種を含有する脱離層（Ａ）並びに、印刷層（Ｂ）および／または接着剤層（Ｃ）を有してなり、
前記塩基性水溶液は、塩基性化合物を塩基性水溶液全体の０．５〜１０質量％含み、かつ浸漬時の塩基性水溶液の水温は３０〜１２０℃である、リサイクル基材製造方法である。
【００２１】
実施形態２において「脱離層（Ａ）」は任意に配置されてよく、基材１と基材２の間であればよい。上記したように、基材と接触する形で配置されることが好ましく、また、「印刷層（Ｂ）」または「接着剤層（Ｃ）」と接する形で配置される場合も好ましい。「印刷層（Ｂ）」とは、上記実施形態１の場合と同義であり、「接着剤層（Ｃ）」とは基材（基材１および基材２）を貼り合せる（接着する）ために用いる、接着剤から形成される層であり、ラミネート工程により形成される。
【００２２】
本発明において、アルミニウム、酸化アルミニウムおよびシリカからなる群より選ばれる少なくとも一種を含有する脱離層（Ａ）は、後述した塩基性水溶液により脱離する。脱離は、溶解によるものと、基材から溶解せず剥離するものとの両方の形態を含む。また、脱離層（Ａ）の脱離とともに印刷層（Ｂ）、接着剤層（Ｃ）、脱離層（Ａ）と接しない基材等が脱離する場合を含む。
【００２３】
本発明は「リサイクル基材製造方法」なので、基材から脱離する層は脱離層（Ａ）のうち一部ということではない。基材から脱離層（Ａ）の脱離により、脱離層（Ａ）、印刷層（Ｂ）接着剤層（Ｃ）その他の層を同時にできる限り多く除く形態が好適である。具体的には、脱離層（Ａ）１００％のうち、面積および／または膜厚において少なくとも８０％以上の脱離層（Ａ）が脱離するということである。好ましくは８５％以上、より好ましくは９０％以上、更に好ましくは９５％以上を除去する形態で使用することが好ましい。
なお本発明同様、ソルダーレジストやカラーレジストなどの場合においてもアルカリ水溶液により層の一部を溶解させる工程を有するが、活性エネルギー線での硬化層を、アルカリ水溶液処理後も「一定量残すことを目的」とするため、本発明における脱離層（Ａ）を用いたリサイクル基材製造方法とは技術的思想が異なる。従って、本発明においては、当該脱離層（Ａ）はソルダーレジストやカラーレジストその他の感光性樹脂組成物からなる層である場合を除く。
【００２４】
（塩基性水溶液）
塩基性水溶液は塩基性化合物を含有する水溶液であり、塩基性化合物を当該水溶液全体のうち０．５〜１０質量％含有し、かつ積層体浸漬時の温度は３０〜１２０℃である。塩基性化合物は当該水溶液全体のうち０．５〜５質量％で含有することが好ましく、１〜５質量％で含有することがなお好ましい。また、塩基性水溶液の上記温度は４０〜１１０℃であることが好ましく、５０〜１００℃であることがなお好ましい。
上記塩基性化合物としては、特に制限は無いが、水酸化ナトリウム（ＮａＯＨ）、水酸化カリウム（ＫＯＨ）、水酸化カルシウム（Ｃａ（ＯＨ）２）、アンモニア、水酸化バリウム（Ｂａ（ＯＨ）２）、炭酸ナトリウム（Ｎａ２ＣＯ３）等が好適に挙げられる。好ましくはＮａＯＨおよび／またはＫＯＨである。
【００２５】
脱離のメカニズムとして推測されるのは、脱離層（Ａ）を含む積層体で、例えば基材１／脱離層（Ａ）／印刷層（Ｂ）などの形態では、断面以外に、アルカリ水溶液は印刷層（Ｂ）から浸透して脱離層（Ａ）へ接触するため、断面の形態に制限なく脱離ができる。また、脱離層（Ａ）を含む積層体において、例えば基材１／脱離層（Ａ）／印刷層（Ｂ）／接着剤層（Ｃ）／基材２のような形態にあっては、基材同士の隙間あるいは断面からアルカリ水溶液が浸透して基材１が脱離層（Ａ）と脱離できる。一方、ただし、いずれの形態においても、裁断等をして、断面に脱離層（Ａ）を有する形態であることが好ましい。
【００２６】
（脱離層（Ａ））
脱離層（Ａ）はアルミニウム、酸化アルミニウムおよびシリカからなる群より選ばれる少なくとも一種を含有する。なお、アルミニウムは酸化アルミニウムである場合を含まない。基材リサイクル工程において、これら金属は上記塩基性水溶液へ溶解性を示し、脱離層（Ａ）の脱離機能に作用する。
当該金属化合物を含有する形態としては、脱離層（Ａ）はアルミニウム、酸化アルミニウムおよびシリカからなる群より選ばれる少なくとも一種の蒸着層を有する層、
またはアルミニウム、酸化アルミニウムおよびシリカからなる群より選ばれる少なくとも一種およびバインダー樹脂を含有する層であることが好ましい。
【００２７】
（アルミニウム、酸化アルミニウムおよびシリカからなる群より選ばれる少なくとも一種からなる蒸着層）
脱離層（Ａ）は、蒸着層であることが好ましい。蒸着層は、アルミニウム、酸化アルミニウムおよびシリカからなる群より選ばれる少なくとも一種から構成され、従来公知の方法により形成することができ、その組成および形成方法は特に限定されない。蒸着層は非結晶性（アモルファス）の層からなることが好ましい。また、可視光透過性の観点から酸化アルミニウムおよび／またはシリカであることが好ましい。遮光性を示す形態とするためにはアルミニウムであることが好ましい。脱離層（Ａ）は蒸着層を２層以上有してもよい。蒸着層を２層以上有する場合、それぞれが、同一の組成であってもよいし、異なる組成であってもよい。なお、蒸着層を有する脱離層（Ａ）を有する場合、塩基性水溶液を用いて脱離を行う前は、酸素および／または水蒸気バリア層としても機能する。
【００２８】
酸化アルミニウム、シリカからなる蒸着層は、それぞれＡｌ２Ｏ３、ＳｉＯ２を含む形態が好ましい。例えば、酸化アルミニウムをＡｌＯｎ、シリカをＳｉＯｎ、等のような形態で表した場合、ｎの値としては、酸化アルミニウムは０．５〜１．５の範囲、シリカは１〜２の範囲であればよく、Ａｌ２Ｏ３、ＳｉＯ２以外の酸化アルミニウムやシリカの形態を除外するものではない。一方で、アルミニウムから形成される蒸着層は遮光性の点から実質的にアルミニウムのみから形成された蒸着膜であることが好ましい。
アルミニウム、酸化アルミニウムおよびシリカからなる群より選ばれる少なくとも一種からなる蒸着膜の膜厚としては、１〜４００ｎｍの範囲であればよく、５〜３００ｎｍの範囲であることが好ましく、１０〜２００ｎｍの範囲であることがなお好ましい。
【００２９】
アルミニウムの蒸着層の場合には、膜厚５〜３００ｎｍであることが好ましく、１０〜１００ｎｍであることがなお好ましく、１０〜６０ｎｍであることが更に好ましい。また、酸化アルミニウムおよび／またはシリカの蒸着層の場合には、膜厚５〜３００ｎｍであることが好ましく、１０〜１００ｎｍであることがなお好ましく、１０〜６０ｎｍであることが更に好ましい。蒸着膜の膜厚は、例えば、日立ハイテクサイエンス社製の蛍光Ｘ線分析装置（機種名、ＥＡ６０００ＶＸやＥＡ８０００）を用いて、ファンダメンタルパラメーター法により測定することができる。
【００３０】
（蒸着層の形成）
上記蒸着層の形成方法としては、例えば、真空蒸着法、スパッタリング法、およびイオンプレ−ティング法等の物理気相成長法（ＰｈｙｓｉｃａｌＶａｐｏｒＤｅｐｏｓｉｔｉｏｎ法、ＰＶＤ法）、あるいは、プラズマ化学気相成長法、熱化学気相成長法、および光化学気相成長法等の化学気相成長法（ＣｈｅｍｉｃａｌＶａｐｏｒＤｅｐｏｓｉｔｉｏｎ法、ＣＶＤ法）等を好適に挙げることができる。
【００３１】
上記蒸着層は更に易接着層を有していてもよい。易接着層としては例えば、ポリウレタン樹脂層、アクリル樹脂層、ポリエステル樹脂およびポリビニルアルコールから選ばれる樹脂からなる易接着層であることが好ましい。水性である前記樹脂から構成される易接着層であることがなお好ましい。易接着層は印刷その他の公知の方法により形成できる。
【００３２】
（アルミニウム、酸化アルミニウムおよびシリカからなる群より選ばれる少なくとも一種およびバインダー樹脂を含有する層）
脱離層（Ａ）はアルミニウム、酸化アルミニウムおよびシリカからなる群より選ばれる少なくとも一種の金属粒子およびバインダー樹脂を含有する層である場合も好ましい。膜厚としては１〜１０μｍであることが好ましく、１〜６μｍであることが好ましい。
また、バインダー樹脂と金属粒子との質量比（バインダー樹脂／金属粒子）は、９０／１０〜２０／８０であることが好ましい。
【００３３】
アルミニウム、酸化アルミニウムおよびシリカからなる群より選ばれる少なくとも一種の金属粒子は、中でも酸化アルミニウム（Ａｌ２Ｏ３）を含む場合が好ましく、α粒子結晶および／またはγ粒子結晶であることが好ましい。酸化アルミニウムの平均粒子径としては、０．１〜４μｍであることが好ましい。当該平均粒子径とは、動的光散乱測定による累積頻度５０％（Ｄ５０）の値をいう。
アルミニウム、酸化アルミニウムおよびシリカからなる群より選ばれる少なくとも一種およびバインダー樹脂を含有する層に含まれるアルミニウムは、当該層全体の８０質量％以上であることが好ましい。また、当該層に含まれる酸化アルミニウムは、当該層全体の１０質量％以上であることが好ましい。また、当該層に含まれるシリカは、当該層全体の１０質量％以上であることが好ましい。
後述する印刷層が、アルミニウム、酸化アルミニウムおよびシリカを含むことを排除しないが、印刷層に含まれるアルミニウム、酸化アルミニウムおよびシリカの量は、脱離層よりも少ない。
【００３４】
（バインダー樹脂）
上記バインダー樹脂は、上記易接着層の場合と同様の種類である樹脂が好適に挙げられ、水性樹脂であってもよいし、有機溶剤に可溶な樹脂であってもよい。例えば、ポリウレタン樹脂層、アクリル樹脂層、ポリエステル樹脂およびポリビニルアルコールから選ばれる樹脂であることが好ましい。これらは、複数種組み合わせて使用してもよい。
【００３５】
アルミニウム、酸化アルミニウムおよびシリカからなる群より選ばれる少なくとも一種の金属粒子およびバインダー樹脂を含有する脱離層（Ａ）は、基材上に当該金属粒子、バインダー樹脂および有機溶剤からなる組成物を用いて、グラビア印刷法、フレキソ印刷法その他の印刷方法により形成することができる。
【００３６】
前記組成物は、その総質量中に、金属粒子およびバインダー樹脂を合計で５〜６０質量％で含有することが好ましい。８〜５０質量％で含有することがなお好ましい。
上記有機溶剤としてはイソプロピルアルコール（ＩＰＡ）、エタノールおよびノルマルプロパノールその他のアルコール系有機溶剤、酢酸エチル、酢酸ノルマルプロピルその他のエステル系有機溶剤、メチルエチルケトン、メチルイソブチルケトンその他のケトン系有機溶剤、並びに、トルエン、キシレンその他の芳香族有機溶剤などが好適に挙げられる。二種以上の混合溶剤として使用することが好ましい。
【００３７】
（脱離層（Ａ）を形成するための組成物の製造）
脱離層（Ａ）を形成するための組成物は、アルミニウム、酸化アルミニウムおよびシリカからなる群より選ばれる少なくとも一種の金属粒子並びにバインダー樹脂を有機溶剤液中に溶解および／または分散することにより製造することができる。例えば、酸化アルミニウム粒子およびポリウレタン樹脂有機溶剤中に分散させておき、金属粒子分散体に、ポリウレタン樹脂、必要に応じて有機溶剤、その他樹脂や添加剤などを配合することによりかかる組成物を製造することができる。また、組成物の粘度等は分散機の粉砕メディアのサイズ、粉砕メディアの充填率、分散処理時間、金属粒子分散体の吐出速度、顔料分散体の粘度などを適宜調節することにより、調整することができる。分散機としては一般に使用される、例えばローラーミル、ボールミル、ペブルミル、アトライター、サンドミルなどを用いることができる。サンドミルその他のビーズミルを用いて製造することが好ましい。
【００３８】
（添加剤）
脱離層（Ａ）を形成するための組成物は、添加剤として従来公知のものを適宜含むことができ、例えば顔料誘導体、分散剤、湿潤剤、接着補助剤、レベリング剤、消泡剤、帯電防止剤、粘度調整剤、金属キレート、トラッピング剤、ブロッキング防止剤、ワックス成分などを使用することができる。
【００３９】
（印刷層（Ｂ））
上記印刷層（Ｂ）は、それのみでは脱離層（Ａ）のような脱離機能を有さない印刷層であってもよく、印刷インキから形成されるものをいい、スクリーンインキ、グラビアインキ、フレキソインキ、インクジェットインキ、オフセットインキその他の印刷インキが好適に挙げられ、例えば、特開２００５−２９８６１８号公報、特開２００６−２９９１３６号公報、特開２００９−２４９３８８号公報、特開２０１３−１２７０３８号公報、特開２０１７−１９９９１号公報、特開２００６−１３１８４４号公報、特開２０１３−４０２４８号公報、特開２００７−２３１１４８号公報、特開２００６−２５７３０２号公報らに記載されている印刷インキを好適に使用することができる。ただしこれらに限定されない。中でも、グラビアインキ、フレキソインキ、インクジェットインキの使用が好ましく、グラビアインキおよび／またはフレキソインキの使用がなお好ましい。
【００４０】
上記印刷層（Ｂ）の含有するバインダー樹脂は、ポリウレタン樹脂、セルロース系樹脂、ポリアミド樹脂、塩化ビニル−酢酸ビニル共重合樹脂、塩化ビニル−アクリル系共重合樹脂などの塩化ビニル系樹脂、塩素化ポリオレフィン、エチレン酢酸ビニル共重合体、塩素化エチレン酢酸ビニル共重合体、ロジン系樹脂、エチレン−酢酸ビニル共重合体樹脂、酢酸ビニル樹脂、アクリル樹脂、スチレン樹脂、ダンマル樹脂、スチレン−マレイン酸共重合樹脂、ポリエステル樹脂、アルキッド樹脂、テルペン樹脂、フェノール変性テルペン樹脂、ケトン樹脂、環化ゴム、塩化ゴム、ブチラール、ポリアセタール樹脂、石油樹脂、およびこれらの変性樹脂などを好適に挙げることができる。これらの樹脂は、単独で、または２種以上を混合して用いることができる。
【００４１】
上記の中でもポリウレタン樹脂、塩化ビニル−酢酸ビニル共重合樹脂、ポリアミド樹脂、アクリル樹脂、ポリエステル樹脂、ロジン樹脂およびセルロース樹脂からなる群より選ばれる少なくとも一種のバインダー樹脂を含有することが好ましい。塩基性水溶液に不溶なので脱離した印刷層（Ｂ）の回収が容易となるためである。
更には、ポリウレタン樹脂と塩化ビニル−酢酸ビニル共重合樹脂、ポリアミド樹脂とセルロース樹脂、またはアクリル樹脂とセルロース樹脂等の組み合わせからなる二種樹脂を、バインダー樹脂総質量中に５０質量％以上有するバインダー樹脂であることが好ましく、質量比率は前者：後者が９５：５〜３０：７０であることがなお好ましい。
【００４２】
（着色剤）
印刷層（Ｂ）は着色剤を含有することが好ましい。着色剤としては顔料であることが好ましく、例えば、有機顔料では、以下の例には限定されないが、溶性アゾ系、不溶性アゾ系、アゾ系、フタロシアニン系、ハロゲン化フタロシアニン系、アントラキノン系、アンサンスロン系、ジアンスラキノニル系、アンスラピリミジン系、ペリレン系、ペリノン系、キナクリドン系、チオインジゴ系、ジオキサジン系、イソインドリノン系、キノフタロン系、アゾメチンアゾ系、フラバンスロン系、ジケトピロロピロール系、イソインドリン系、インダンスロン系、カーボンブラック系などの顔料が好適に挙げられる。また、例えば、カーミン６Ｂ、レーキレッドＣ、パーマネントレッド２Ｂ、ジスアゾイエロー、ピラゾロンオレンジ、カーミンＦＢ、クロモフタルイエロー、クロモフタルレッド、フタロシアニンブルー、フタロシアニングリーン、ジオキサジンバイオレット、キナクリドンマゼンタ、キナクリドンレッド、インダンスロンブルー、ピリミジンイエロー、チオインジゴボルドー、チオインジゴマゼンタ、ペリレンレッド、ペリノンオレンジ、イソインドリノンイエロー、アニリンブラック、ジケトピロロピロールレッド、昼光蛍光顔料等好適に挙げられる。なお、カラーインデックスに記載のＣ．Ｉ．ピグメントを適宜使用することができる。
【００４３】
無機顔料としては、酸化チタン、酸化亜鉛、硫化亜鉛、酸化クロムなどの白色無機顔料が挙げられる。無機顔料の中では酸化チタンの使用が好ましい。酸化チタンは、白色を呈し、着色力、隠ぺい力、耐薬品性、耐候性の点から好ましく、印刷性能の観点から該酸化チタンはシリカおよび／またはアルミナ処理を施されているものが好ましい。
【００４４】
（印刷層（Ｂ）を構成するための印刷インキの製造）
印刷インキは、バインダー樹脂、体質顔料ないし着色顔料等を液状媒体中に溶解および／または分散することにより製造することができる。例えば、顔料、ポリウレタン樹脂、塩化ビニル−酢酸ビニル共重合樹脂等のバインダー樹脂、シリカ粒子および必要に応じて有機溶剤を分散させておき、顔料分散体に、ポリウレタン樹脂、必要に応じて有機溶剤、その他樹脂や添加剤などを配合することにより有機溶剤系印刷インキを製造することができる。また、有機溶剤系印刷インキの粘度や色味は分散機の粉砕メディアのサイズ、粉砕メディアの充填率、分散処理時間、顔料分散体の吐出速度、顔料分散体の粘度などを適宜調節することにより、調整することができる。分散機としては一般に使用される、例えばローラーミル、ボールミル、ペブルミル、アトライター、サンドミルなどを用いることができる。サンドミルその他のビーズミルを用いて製造することが好ましい。
【００４５】
＜グラビア印刷＞
（グラビア版）
上記グラビア印刷においては、グラビア版は金属製の円筒状のものであり、彫刻または腐蝕・レーザーにて凹部を各色で作成される。彫刻とレーザーは使用に制限は無く、柄に合わせて任意に設定が可能である。線数としては１００線〜３００線のものが適宜使用され、線数の大きいものほど目の細かい印刷が可能である。印刷層の厚みとしては、０．１μｍ〜１００μｍが好ましい。
（印刷機）
グラビア印刷機において一つの印刷ユニットには上記グラビア版およびドクターブレードを備えている。印刷ユニットは多数あり、有機溶剤系印刷インキおよび絵柄インキに対応する印刷ユニットを設定でき、各ユニットはオーブン乾燥ユニットを有する。印刷は輪転により行われ、巻取印刷方式である。版の種類やドクターブレードの種類は適宜選択され、仕様に応じたものが選定できる。
【００４６】
＜フレキソ印刷＞
（フレキソ版）
上記フレキソ印刷に使用される版としてはＵＶ光源による紫外線硬化を利用する感光性樹脂版またはダイレクトレーザー彫刻方式を使用するエラストマー素材版が挙げられる。フレキソ版の画像部の形成方法に関わらず版のスクリーン線数において７５ｌｐｉ以上のものが使用される。版を貼るスリーブやクッションテープについては任意のものを使用することができる。
（印刷機）
フレキソ印刷機としてはＣＩ型多色フレキソ印刷機、ユニット型多色フレキソ印刷機等があり、インキ供給方式についてはチャンバー方式、２ロール方式が挙げることが出来、適宜の印刷機を使用することができる。
【００４７】
（接着剤層（Ｃ））
接着剤層（Ｃ）とは、基材を貼り合せる機能を有する層であればよく、例えば、アンカー層、溶融ポリオレフィン樹脂から形成される樹脂層、ウレタン接着剤層、アクリル接着剤層などが好適に挙げられる。いずれの使用形態であっても好ましい。アンカー層としてはイミン系アンカー層、ブタジエンアンカー層、イソシア系アンカー層の使用が好ましく、溶融ポリオレフィン樹脂から形成される樹脂層としては、溶融ポリエチレン、溶融ポリプロピレンが好ましく、更に他のモノマーとの共重合樹脂であってもよい。ウレタン接着剤層は、エーテル系ウレタン接着剤、エステル系ウレタン接着剤などにより形成される層であることが好ましい。ポリウレタン系接着剤としてはポリオールおよびイソシアネート硬化剤の混合物からなる２液型接着剤などが好適であり、具体的には東洋モートン株式会社製ＴＭ−２５０ＨＶ／ＣＡＴ−ＲＴ８６Ｌ−６０、ＴＭ−５５０／ＣＡＴ−ＲＴ３７、ＴＭ−３１４／ＣＡＴ−１４Ｂ等が挙げられる。
【００４８】
接着剤を用いて積層体を得るには、ラミネート加工工程を必要とする。ラミネート加工の代表例として、エクストルジョンラミネート法、ドライラミネート法、ノンソルベントラミネート法等が挙げられる。ラミネート加工は、印刷物もしくは基材のいずれかの面に接着剤層を塗工・乾燥等により形成させ、更に別の基材と圧着して積層を得ることができる。
【００４９】
（プラスチック基材１）
本発明の有機溶剤系印刷インキを適用できる基材としては、ポリエチレンおよびポリプロピレンその他のポリオレフィン基材、ポリカーボネート基材、ポリエチレンテレフタレート、ポリ乳酸その他のポリエステル基材、ポリスチレン基材、ＡＳ樹脂もしくはＡＢＳ樹脂等のポリスチレン系樹脂、ポリアミド基材、ポリ塩化ビニル基材、ポリ塩化ビニリデンの各種基材、セロハン基材など、もしくはこれらの複合材料からなるフィルム状、またはシート状のプラスチック基材が好適に挙げられる。これらは二軸延伸されたプラスチック基材であることが好ましい。
【００５０】
（プラスチック基材２）
基材２は基材１と同様のものが挙げられ、同一でも異なっていてもよい。なお、プラスチック基材１またはプラスチック基材２のいずれかが熱可塑性基材（シーラントと称する場合がある）であることが好ましく、熱可塑性基材としては無延伸ポリエチレン基材、無延伸ポリプロピレン基材、無延伸ポリエステル基材等が好ましい。
【００５１】
（実施形態１における積層体の製造）
本発明のリサイクル基材製造方法に用いる積層体は、以下の方法により製造をすることができる。たとえば、実施形態でプラスチック基材１、脱離層（Ａ）および印刷層（Ｂ）を順に有する積層体の場合は、まず、プラスチック基材１上に脱離層（Ａ）として、真空蒸着法等により４０ｎｍの蒸着薄膜（酸化アルミニウム、アルミニウムおよび／またはシリカ）を形成させる。次に脱離層（Ａ）上に印刷インキ等をグラビア印刷や、フレキソ印刷などの印刷方式で印刷することで印刷層（Ｂ）を形成させ、積層体（基材１／脱離層（Ａ）／印刷層（Ｂ））を得ることができる。
【００５２】
上記実施形態における積層体の例としては、限定されないが、以下の実施形態等が好適に挙げられる。（脱離層（Ａ’）は、脱離層（Ａ）と同じもの、もしくは異なるものが使用でき、印刷層（Ｂ’）は、印刷層（Ｂ）と同じもの、もしくは異なるものが使用できる。）
・基材１／脱離層（Ａ）／印刷層（Ｂ）
・基材１／脱離層（Ａ）／印刷層（Ｂ）／印刷層（Ｂ’）
・印刷層（Ｂ’）／基材１／脱離層（Ａ）／印刷層（Ｂ）
・印刷層（Ｂ’）／脱離層（Ａ’）／基材１／脱離層（Ａ）／印刷層（Ｂ）
【００５３】
（実施形態２における積層体の製造方法）
本発明において、実施形態２のリサイクル基材製造方法に用いる積層体は、以下の方法により製造をすることができる。たとえば、基材１、印刷層（Ｂ）、接着剤層（Ｃ）、脱離層（Ａ）およびプラスチック基材２を順に有する積層体の場合は、プラスチック基材１上に印刷インキをグラビア印刷や、フレキソ印刷などの印刷方式で印刷することで印刷層（Ｂ）を形成させ、当該印刷層（Ｂ）上に接着剤として、例えばエーテル系ウレタン接着性をドライラミネーターで塗布して接着剤層（Ｃ）を形成し、アルミニウムその他の蒸着層（脱離層（Ａ）に対応する）を有したプラスチック基材２を貼りあわせることで積層体（基材１／印刷層（Ｂ）／接着剤層（Ｃ）／脱離層（Ａ）／基材２）を得ることができる。
【００５４】
上記実施形態における積層体の例としては、限定されないが、以下の実施形態等が好適に挙げられる。
（基材３は、基材２と同じもの、もしくは異なるものが使用でき、脱離層（Ａ’）は、脱離層（Ａ）と同じもの、もしくは異なるものが使用でき、印刷層（Ｂ’）は、印刷層（Ｂ）と同じもの、もしくは異なるものが使用でき、接着剤層（Ｃ’）は接着剤層（Ｃ）と同じもの、もしくは異なるものが使用できる。）
・基材１／接着剤層（Ｃ）／脱離層（Ａ）／基材２
・基材１／印刷層（Ｂ）／接着剤層（Ｃ）／脱離層（Ａ）／基材２
・基材１／脱離層（Ａ）／印刷層（Ｂ）／接着剤層（Ｃ）／基材２
・基材１／印刷層（Ｂ）／接着剤層（Ｃ）／脱離層（Ａ）／接着剤層（Ｃ）／基材２
・基材１／脱離層（Ａ）／接着剤層（Ｃ）／基材２／接着剤層（Ｃ’）／基材３
・基材１／脱離層（Ａ）／印刷層（Ｂ）／接着剤層（Ｃ）／基材２／接着剤層（Ｃ）／基材３
基材１／脱離層（Ａ）／印刷層（Ｂ）／接着剤層（Ｃ）／脱離層（Ａ’）／基材２
・印刷層（Ｂ’）／基材１／印刷層（Ｂ）／接着剤層（Ｃ）／脱離層（Ａ）／基材２
【００５５】
（脱離工程）
上記積層体から脱離層（Ａ）等を脱離（除去）して基材１または基材２のリサイクル基材を得るためには、上記した塩基性水溶液中に浸漬して行う。脱離工程において、基材１／脱離層（Ａ）／印刷層（Ｂ）の順からなる積層体にあってはその印刷層（Ｂ）の表面からアルカリ水溶液浸透して、また、更に基材２をラミネートされた基材１／脱離層（Ａ）／印刷層（Ｂ）／接着剤層（Ｃ）／基材２などの積層体にあっては端部分からアルカリ水溶液浸透して脱離層（Ａ）と接触すれば、脱離層（Ａ）が溶解するため脱離・剥離ができる。より好ましくは裁断されて積層体の断面に脱離層（Ａ）を有している場合であり、より短時間で印刷層（Ｂ）、接着剤層（Ｃ）または基材等を脱離することができる。
【００５６】
（脱離条件）
浸漬時間としては１分〜１２時間、更に好ましくは１分〜６時間である。その後水洗・乾燥してリサイクル基材を得ることができる。基材１、基材２などの基材から脱離層（Ａ）とそれに伴う印刷層（Ｂ）・接着剤層などの除去率は、脱離層（Ａ）の脱離能が面方向に一様であるならば（部分硬化などしていない）、基材の脱離層（Ａ）の総面積のうち好ましくは８０面積％以上、より好ましくは９０面積％以上、更に好ましくは９５面積％以上である。なお、浸漬時には撹拌をしながら脱離を行う事が好ましい。例えば、撹拌装置回転羽根で撹拌する場合、８０〜２５０ｒｐｍであることが好ましく、８０〜２００ｒｐｍであることがなお好ましい。
【００５７】
塩基性水溶液の使用量は、印刷物または積層体の質量に対して１００〜１００万倍量であることが好ましい。また、効率向上のために循環式の洗い流し、印刷物または積層体の粉砕、撹拌を行ってもよい。
【００５８】
積層体上記のように塩基性水溶液中で脱離を行い、基材１または基材２を水洗・乾燥することで、リサイクルされたプラスチック基材を得ることができる。また、そのリサイクル基材は押出機によりペレット状に再生して利用することができる。
【実施例】
【００５９】
以下、実施例をあげて本発明を詳細に説明するが、本発明はこれら実施例に限定されるものではない。なお、本発明における部および％は、特に注釈の無い場合、質量部および質量％を表わす。
（蒸着層の膜厚）
以下の実施例において、アルミニウム、酸化アルミニウムおよびシリカの膜厚は、日立ハイテクサイエンス社製の蛍光Ｘ線分析装置（機種名：ＥＡ６０００ＶＸ）を用いて、ファンダメンタルパラメーター法により測定した。
【００６０】
（使用した基材について）
・基材ａ：酸化アルミニウムがアモルファス状に蒸着された蒸着層（３０ｎｍ）を有するポリエチレンテレフタレート（ＰＥＴ）基材  膜厚１５μｍ
・基材ｂ：酸化アルミニウムとシリカがアモルファス状に共蒸着された蒸着層（３０ｎｍ）を有するＰＥＴ基材  膜厚１５μｍ
・基材ｃ：アルミニウムがアモルファス状に蒸着された蒸着層（５０ｎｍ）を有する無延伸ポリプロピレン基材  膜厚５０μｍ
（以上の基材ａ〜基材ｃは基材１／脱離層（Ａ）または脱離層（Ａ）／基材２に相当し、脱離層（Ａ）は蒸着層に相当する。）
・基材ｄ：ポリオレフィン基材（フタムラ化学社製  ２軸延伸ポリプロピレン基材  膜厚２０μｍ）
・基材ｅ：ポリオレフィン基材（無延伸ポリプロピレン基材  膜厚３０μｍ）
【００６１】
（製造例１）（脱離層を形成するための組成物Ｓ１）
ポリウレタン樹脂溶液（荒川化学社製  ＫＬ−５９３  ポリエステルポリエーテル併用系ポリウレタン樹脂  固形分３０質量％  酢酸エチルとイソプロパノールの混合溶液）３０部、酸化アルミニウム粒子（平均粒子径１．５μｍ  α型結晶  Ａｌ２Ｏ３）２０部、および酢酸ノルマルプロピルとイソプロパノールの混合溶剤２０部を撹拌混合してビーズミルとしてサンドミルを用いて２０分間分散処理を行った。その後、更に酢酸ノルマルプロピルとイソプロパノールの混合溶剤を３０部撹拌混合して組成物Ｓ１を得た。
【００６２】
（製造例２）（インキＲ１作成）
ポリウレタン樹脂溶液（荒川化学社製  ＫＬ−５９３  ポリエステルポリエーテル併用系ポリウレタン樹脂  固形分３０質量％  酢酸エチルとイソプロパノールの混合溶液）３０部、塩化ビニル−酢酸ビニル共重樹脂溶液（日信化学社製  ソルバインＴＡＯ  固形分３０質量％酢酸エチル溶液）１０部、藍顔料（トーヨーカラー社製  銅フタロシアニン  リオノールブルーＦＧ７３３０）１０部、および酢酸ノルマルプロピルとイソプロパノールの混合溶剤２０部を撹拌混合してビーズミルとしてサンドミルを用いて２０分間分散処理を行った。その後、更に酢酸ノルマルプロピルとイソプロパノールの混合溶剤を３０部撹拌混合して印刷インキＲ１を得た。
【００６３】
（製造例３）（インキＲ２作成）
ポリウレタン樹脂溶液（荒川化学社製  ＫＬ−５９３  ポリエステル／ポリエーテル系ポリウレタン樹脂  固形分３０質量％  酢酸エチルとイソプロパノールの混合溶液）２０部、ポリエステル樹脂溶液（日立化成社製  エスペル９９４０Ｚ−３７  固形分３０質量％溶液）１０部、ロジン樹脂溶液（荒川化学社製  ロジンエステル  Ａ−１００  固形分３０％溶液）１０部、藍顔料（トーヨーカラー社製  銅フタロシアニン  リオノールブルーＦＧ７３３０）１０部、および酢酸ノルマルプロピルとイソプロパノールの混合溶剤２０部を撹拌混合してビーズミルとしてサンドミルを用いて２０分間分散処理を行った。その後、更に酢酸ノルマルプロピルとイソプロパノールの混合溶剤を３０部撹拌混合して印刷インキＲ３を得た。
【００６４】
（製造例４）（インキＲ３作成）
ポリアミド樹脂溶液（ダイマー酸由来構造を有するポリアミド樹脂  固形分３０質量％溶液）２０部、ニトロセルロース樹脂溶液（窒素含有量１１．５質量％  重量平均分子量５００００のニトロセルロース  固形分３０％溶液）２０部、藍顔料（トーヨーカラー社製  銅フタロシアニン  リオノールブルーＦＧ７３３０）１０部、および酢酸ノルマルプロピルとイソプロパノールの混合溶剤２０部を撹拌混合してビーズミルとしてサンドミルを用いて２０分間分散処理を行った。その後、更に酢酸ノルマルプロピルとイソプロパノールの混合溶剤を３０部撹拌混合して印刷インキＲ２を得た。
【００６５】
（比較製造例１）（組成物ＳＳ１）
ポリウレタン樹脂溶液（荒川化学社製  ＫＬ−５９３  ポリエステルポリエーテル併用系ポリウレタン樹脂  固形分３０質量％  酢酸エチルとイソプロパノールの混合溶液）３０部、硫酸バリウム粉体２０部、および酢酸ノルマルプロピルとイソプロパノールの混合溶剤２０部を撹拌混合してビーズミルとしてサンドミルを用いて２０分間分散処理を行った。その後、更に酢酸ノルマルプロピルとイソプロパノールの混合溶剤を３０部撹拌混合して組成物Ｓ１を得た。
【００６６】
（実施例１）（積層体Ｌ１の製造）
インキＲ１を酢酸エチル／ＩＰＡの混合溶剤（質量比７０／３０）でザーンカップ＃３（離合社製）２５℃にて１５秒になるように希釈した。その後、上記基材ａの蒸着層上にインキＲ１を、版深３０μｍのグラビア版を備えたグラビア印刷機にて印刷し、５０℃にて乾燥し、基材１／脱離層（Ａ）／印刷層（Ｂ）である積層体Ｌ１を得た。
【００６７】
（実施例２〜４）（積層体Ｌ２〜Ｌ４の製造）
表１に記載の材料および積層構成を用いた以外は実施例１と同様の方法により積層体Ｌ２〜Ｌ４を得た。なお、組成物Ｓ１は実施例１におけるインキＲ１と同様の方法で印刷を行った。
【００６８】
（実施例５）（積層体Ｌ５の製造）
インキＲ１を酢酸エチル／ＩＰＡの混合溶剤（質量比７０／３０）でザーンカップ＃３（離合社製）２５℃にて１５秒になるように希釈した。その後、上記基材ａの蒸着層上にインキＲ１を、版深３０μｍのグラビア版を備えたグラビア印刷機にて印刷し、５０℃にて乾燥した。更に、ドライラミネート機を用いて、前記印刷層上にウレタン接着剤（ポリエステル系ウレタン接着剤「東洋モートン社製  ＴＭ２５０ＨＶ／ＣＡＴ−ＲＴ８６Ｌ−６０」）を２ｇ／ｍ２で塗布・乾燥して、更に基材ｅと貼り合せた。これにより基材１／脱離層（Ａ）／印刷層（Ｂ）／接着剤層（Ｃ）／基材２に相当する積層体を得た。
【００６９】
（実施例６〜１２）（積層体Ｌ６〜Ｌ１２の製造）
表１に記載の材料および積層構成を用いた以外は実施例５と同様の方法により積層体Ｌ６〜Ｌ１１を得た。
【００７０】
（実施例１３）（積層体Ｌ１２の製造）
インキＲ１を酢酸エチル／ＩＰＡの混合溶剤（質量比７０／３０）でザーンカップ＃３（離合社製）２５℃にて１５秒になるように希釈した。その後、上記基材ａの蒸着層上にインキＲ１を、版深３０μｍのグラビア版を備えたグラビア印刷機にて印刷し、５０℃にて乾燥した。更に、ドライラミネート機を用いて、前記印刷層上にウレタン接着剤（ポリエステル系ウレタン接着剤「東洋モートン社製  ＴＭ２５０ＨＶ／ＣＡＴ−ＲＴ８６Ｌ−６０」）を２ｇ／ｍ２で塗布・乾燥して、更にアルミ箔（アルミニウム箔  膜厚７μｍ）と貼り合せた。更にアルミ箔上に前記ウレタン接着剤を２ｇ／ｍ２で塗布・乾燥して基材ｅと貼り合せた。これにより基材１／脱離層（Ａ）／印刷層（Ｂ）／接着剤層（Ｃ）／脱離層（Ａ’）／接着剤層（Ｂ’）／基材２に相当する積層体Ｌ１３を得た。
【００７１】
（実施例１４および１５）（積層体Ｌ１４、Ｌ１５の製造）
表２に記載の材料および積層構成を用いた以外は実施例１２と同様の方法により積層体Ｌ１３およびＬ１５を得た。
【００７２】
（比較例１〜１０）（積層体ＬＬ１〜ＬＬ１０の製造）
表３に記載した材料および積層構成を用いた以外は実施例１または実施例５と同様の方法で積層体ＬＬ１〜ＬＬ１０を得た。
【００７３】
（特性評価）
上記において得られた積層体Ｌ１〜Ｌ１５（実施例）および積層体ＬＬ１〜ＬＬ１０（比較例）用いて以下に記載の評価を行った。
【００７４】
（実施例および比較例で得た積層体の脱離および再生基材の製造）
上記で得られた積層体Ｌ１を、１．５ｃｍ×１．５ｃｍに切出し、２質量％の水酸化ナトリウム（ＮａＯＨ）水溶液５０ｇに浸し、７０℃にて１５０ｒｐｍで撹拌して脱離層（Ａ）およびその他の層を脱離させて再生基材であるポリエステル基材（基材１）を得た。
更に、積層体Ｌ２〜Ｌ１５（実施例）および積層体ＬＬ１〜ＬＬ１０（比較例）についても積層体Ｌ１と同様に脱離および再生基材の製造を行ったが、脱離条件は表１、表２および表３に記載の塩基性水溶液の濃度および温度にて行った。
【００７５】
（脱離性評価）
上記にける積層体Ｌ１〜Ｌ１５（実施例）および積層体ＬＬ１〜ＬＬ１０（比較例）を用いた基材の再生工程において、脱離性につき以下の基準にて評価した。
（評価基準）
Ａ（優）：撹拌３０分以内に印刷層、接着剤層等が１００％基材から剥離し、フィルム表面に印刷層等は残っていなかった。
Ｂ（良）：撹拌３０分を超え２時間以内に印刷層、接着剤層等が１００％基材から剥離。
Ｃ（可）：撹拌２時間を超え４時間以内に印刷層、接着剤層等が８０％以上１００％以下基材から剥離。
Ｄ（不可）：撹拌４時間を超えて印刷層、接着剤層等が８０％未満基材から剥離（２０％以上は剥離しない）。
上記においてＡ、ＢおよびＣは実用上問題がない範囲である。
【００７６】
（再生基材の汚れ）
上記にける積層体Ｌ１〜Ｌ１５（実施例）および積層体ＬＬ１〜ＬＬ１０（比較例）を用いた基材の再生工程において、再生基材の汚れにつき以下の基準にて評価した。
（評価基準）
Ａ（優）：得られた再生基材の総面積のうち、印刷層、接着剤層等に基因する汚れが５面積％未満無い。
Ｂ（良）：得られた再生基材の総面積のうち、印刷層、接着剤層等に基因する汚れは５面積％以上１０面積％未満である。
Ｃ（可）：得られた再生基材の総面積のうち、印刷層、接着剤層等に基因する汚れは１０面積％以上２０面積％未満である。
Ｄ（不可）：得られた再生基材の総面積のうち、印刷層、接着剤層等に基因する汚れは２０面積％以上である。
上記においてＡ、ＢおよびＣは実用上問題がない範囲である。
【００７７】
（再生基材の性状）
上記にける積層体Ｌ１〜Ｌ１５（実施例）および積層体ＬＬ１〜ＬＬ１０（比較例）を用いた基材の再生工程において、再生基材の性状につき以下の基準にて評価した。
（評価基準）
Ａ（優良）：再生基材に変色、変形、変質がみられない。
Ｂ（可）：再生基材にやや変形または変形がみられるが、変質はみられない。
Ｃ（不可）：再生基材に変形、変色または変質のいずれかが明確にみられる。
Ｄ（劣）：再生基材に変形または変色が明確にみられ、特に変質が顕著である。
上記においてＡおよびＢは実用上問題がない範囲である。
【００７８】
上記の評価結果より、本発明のリサイクル基材の製造方法を用いれば、簡便に良質なリサイクル基材を得られ、かつ、再生基材の変質等も無く、再生基材を用いてプラスチックリサイクル技術を提供できることが示された。
【００７９】
【表１】
2020175620.tif 000002
【００８０】
【表２】
2020175620.tif 000003
【００８１】
【表３】
2020175620.tif 000004